(57)【要約】【課題】  プラスチックレンズを成形するレンズ成形型表面の異物や汚れを確実に除去し、水やけやシミを残さないで清浄化できる技術を提供する。【解決手段】  レンズ成形型１，２を回転させると共に、弾性研磨体２３０を回転させつつレンズ成形型１，２表面に押し当てながら液体をレンズ成形型１，２表面と弾性研磨体２３０の間に供給しながらレンズ成形型１，２を洗浄するスクラブ洗浄工程に、弾性研磨体２３０を回転させつつ液体Ｌを弾性研磨体２３０に供給しながら弾性研磨体２３０を押し当て部２２０に押し当てることによって変形させて弾性研磨体２３０自体を洗浄する自己洗浄工程を加える。乾燥工程では、温水を回転しているレンズ成形体１，２に供給した後、乾燥空気を供給する。【選択図】  図７
2004216867.tif 000002
【特許請求の範囲】
【請求項１】
プラスチックレンズを成形するレンズ成形型を回転させると共に、弾性研磨体を回転させつつ前記レンズ成形型表面に押し当てながら液体を前記レンズ成形型表面と前記弾性研磨体の間に供給して前記レンズ成形型を洗浄する洗浄工程と、
前記弾性研磨体を回転させつつ液体を前記弾性研磨体に供給しながら前記弾性研磨体を変形させて前記弾性研磨体を洗浄する自己洗浄工程と
を有することを特徴とするスクラブ洗浄方法。
【請求項２】
請求項１記載のスクラブ洗浄方法において、
前記洗浄工程及び前記自己洗浄工程における液体が、研磨剤を水に分散させたスラリーであることを特徴とするスクラブ洗浄方法。
【請求項３】
請求項１記載のスクラブ洗浄方法において、
前記洗浄工程及び前記自己洗浄工程における液体が、水であることを特徴とするスクラブ洗浄方法。
【請求項４】
請求項１記載のスクラブ洗浄方法において、
前記弾性研磨体と棒状体とを互いに押し当てることによって前記弾性研磨体を変形させて自己洗浄を行うことを特徴とするスクラブ洗浄方法。
【請求項５】
請求項１記載のスクラブ洗浄方法において、
前記洗浄工程と前記自己洗浄工程とを交互に行うことを特徴とするスクラブ洗浄方法。
【請求項６】
プラスチックレンズを成形するレンズ成形型を保持して回転させる成形型保持部と、前記成形型保持部と離間して設けられた押し当て部と、弾性研磨体を保持して回転させる研磨体保持部と、前記弾性研磨体を前記レンズ成形型に押し当てながら前記弾性研磨体又は前記レンズ成形型を移動させる洗浄動作と前記弾性研磨体を前記押し当て部に押し当てる自己洗浄動作を行うように前記成形型保持部及び／又は前記研磨体保持部を動作させる操作部と、液体を前記洗浄動作と前記自己洗浄動作を行っている前記弾性研磨体に供給する液体供給部とを有することを特徴とするスクラブ洗浄装置。
【請求項７】
請求項６記載のスクラブ洗浄装置において、
前記操作部が、前記洗浄動作と前記自己洗浄動作とを交互に行うと共に、前記洗浄動作が一定時間行われないときに、前記自己洗浄動作を行うことを特徴とするスクラブ洗浄装置。
【請求項８】
請求項６記載のスクラブ洗浄装置において、
前記液体供給部が、研磨剤を水に分散させたスラリーを供給することを特徴とするスクラブ洗浄装置。
【請求項９】
請求項６記載のスクラブ洗浄装置において、
前記液体供給部が、水を供給することを特徴とするスクラブ洗浄装置。
【請求項１０】
プラスチックレンズを成形するレンズ成形型を回転させながら所定の温度に加熱した水を前記レンズ成形型表面に供給する温水供給工程と、
温水供給工程後、前記レンズ成形型を回転させながら前記レンズ成形型表面に乾燥空気を供給する乾燥工程と
を有することを特徴とするレンズ成形型乾燥方法。
【請求項１１】
請求項１０記載のレンズ成形型乾燥方法において、
前記加温した水が純水であることを特徴とするレンズ成形型乾燥方法。
【請求項１２】
プラスチックレンズを成形するレンズ成形型を保持して回転させる成形型保持部と、前記レンズ成形型の表面に所定の温度に加熱した水を供給する温水供給部と、前記レンズ成形型の表面に乾燥空気を供給する乾燥空気供給部とを有することを特徴とするレンズ成形型乾燥装置。
【請求項１３】
請求項１２記載のレンズ成形型乾燥装置において、
前記乾燥空気供給部が前記成形型保持部の上方に配置され、前記成形型保持部の周りを囲むカバー部材の下部に排気口が設けられていることを特徴とするレンズ成形型乾燥装置。
【請求項１４】
一対のレンズ成形型を所定間隔離間させて対向配置させ、前記レンズ成形型間の隙間を封止してレンズ形状のキャビティを形成し、前記キャビティに硬化性組成物を充填し、前記硬化性組成物を硬化させてプラスチックレンズを成形するプラスチックレンズの製造方法において、
前記硬化性組成物を室温より高い温度に加熱又は室温より低い温度に冷却すると共に、前記一対のレンズ成形型の温度を前記硬化性組成物の温度±１０℃未満に加熱又は冷却することを特徴とするプラスチックレンズの製造方法。
【請求項１５】
請求項１４記載のプラスチックレンズの製造方法において、
前記一対のレンズ成形型を所定の温度に加熱した水で洗浄及び／又は乾燥することにより前記一対のレンズ成形型を加熱することを特徴とするプラスチックレンズの製造方法。
【発明の詳細な説明】
【技術分野】
【０００１】
本発明は、プラスチックレンズを注型重合成形するレンズ成形型を洗浄し、乾燥する技術及びレンズ成形型を用いたプラスチックレンズの製造方法に関する。
【背景技術】
【０００２】
図１に、従来より知られているプラスチックレンズの注型重合による成形方法のフローチャートを示す。プラスチックレンズの成形方法は、凹型と凸型を準備し、これらの少なくとも成形面を研磨剤や薬液を用いて洗浄した後、水で洗浄し、更に乾燥して清浄化した凹型と凸型をテープモールド法等で組み立て、硬化性組成物を注入し、硬化性組成物を重合、硬化させた後、脱型する工程を有する。
【０００３】
図２にテープモールド法の概要を示す。図２（ａ）に示すように、凸面成形用のガラス製のレンズ成形型（凹型）１と凹面成形用のガラス製のレンズ成形型（凸型）２を準備し、図２（ｂ）に示すように、これらの凹型１の凸面成形面１１と凸型２の凹面成形面２１とを対向配置させ、これらのレンズ成形型１，２の周面に粘着テープ３を巻いてこれらの型の間の空隙を封止してレンズ成形型組立体５を組み立てるものである。
【０００４】
図３に硬化性組成物注入工程の一例を示す。組み立てられたレンズ成形型組立体５の型間の隙間（キャビティ）４に硬化性組成物６を注入し、キャビティ４を硬化性組成物６で満たした後、粘着テープ３に設けられた注入口を封止する。その後、熱あるいは紫外線等のエネルギーにより硬化性組成物６を硬化させてプラスチックレンズを得ることができる。
【０００５】
レンズ成形型１，２に汚れや異物が存在すると得られるプラスチックレンズに転写され、光学面に直接悪影響を与えるため、完全に除去する必要があり、粘着テープ３を巻く直前にこれらのレンズ成形型１，２の少なくとも成形面１１，２１を精密洗浄し、清浄度を保ったままレンズ成形型組立体５を組み立てる方法が採用される。
【０００６】
レンズ成形型１，２の洗浄方法としては、特許文献１の実施例に記載されているような洗浄剤を使用し、超音波で洗浄する方法がある。特許文献２の実施例に記載のモールド洗浄においては、スポンジロールを使用して洗浄する方法が記載されている。この洗浄では、水を供給しながらウレタンフォームによるスクラブ洗浄を行っている。また、特許文献３に記載の光学部材の表面改質方法においては、研磨剤を含有する樹脂を湿潤させ、軟化させて表面を擦る方法が記載されている。
【０００７】
これらの洗浄方法の中でも、弾性研磨体でレンズ成形型を擦って洗浄するスクラブ洗浄が最も良好にレンズ成形型の汚れを除去できる。この場合、研磨剤を介在させることにより、取れ難い汚れも除去することができる。
【０００８】
しかしながら、スポンジロールや研磨剤を含有する樹脂を湿潤させて軟化させた弾性研磨体で洗浄するスクラブ洗浄方法は、レンズ成形型を洗浄した後に弾性研磨体に汚れや異物が残る場合がある。これらの汚れや異物が弾性研磨体に付着したままレンズ成形型の洗浄を行うと、レンズ成形型の表面に汚れや異物を転写したり、キズをつけたりする場合がある。レンズ成形型の表面に存在する汚れや異物、キズは、成形後のレンズ光学面に直接悪影響を与え、歩留まりが低下するという問題がある。また、スポンジロールや研磨剤を含有する樹脂を湿潤させて軟化させた弾性研磨体で洗浄する方法においては、長時間洗浄を行わない場合、弾性研磨体が乾燥して、その状態で洗浄を行うとレンズ成形型の成形面にキズがついてしまうという問題がある。レンズ成形型の成形面のキズは最終的にレンズに転写され、不良となって歩留まりを低下させる原因となる。
【０００９】
本発明は上記事情に鑑みてなされたもので、第一の目的は、レンズ成形型に汚れを残さずに、なおかつキズをつけないように洗浄することができるスクラブ洗浄方法及びスクラブ洗浄装置を提供することにある。
【００１０】
また、レンズ成形型１，２を洗浄した後は水で濡れたレンズ成形型１，２を乾燥する必要がある。レンズ成形型１，２表面に水やけ、しみ等の欠点があるとレンズ光学面にこれらの欠点を転写してしまう。そのため、水で濡れたレンズ成形型１，２の乾燥工程は、これらの欠点を生じないように乾燥する必要がある。
【００１１】
従来、水で濡れたレンズ成形型を乾燥する方法としては、フロン系、アルコール系又は塩素系等の有機溶剤を使用して乾燥する方法（例えば特許文献４，５参照）、純水中に浸漬して引き上げた後水切り乾燥する方法（例えば特許文献６，７参照）、有機溶剤を使用しない方法として、圧縮空気を噴出して水を吹き飛ばす方法が提案されている（例えば、特許文献８，９参照）。また、水でぬれた光学部品に温風を吹き付けて暖めた後エアーで乾燥する方法も提案されている（例えば、特許文献１０，１１参照）。さらに、光学部品を密閉容器内に入れ真空乾燥する方法（例えば、特許文献１２参照）、光学部品を振動させて水切りする方法も提案されている（例えば、特許文献１３参照）。
【００１２】
しかしながら、フロン系の有機溶剤を用いる乾燥方法は、オゾン層破壊物質を使用しているため、環境負荷が大きい。アルコール系又は塩素系等の有機溶剤を使用して乾燥する方法では引火性物質を使用しているため、装置を防爆仕様にする必要がありコストがかかる。回転による水切り乾燥は、浸漬方式と比較して装置が小型化でき１枚毎に処理できるなどの利点があるものの、光学部品の外周部に水分が残りやすく乾燥に時間がかかる欠点がある。純水中に浸漬して引き上げた後水切り乾燥する方法では、容量の大きな浸漬槽が必要なため装置が大掛かりになること、またレンズ成形型を保持する治具が必要になるなどの問題がある。圧縮空気を噴出して水を吹き飛ばす方法では、吹き飛ばされた水がレンズ成形型の表面に再付着し、水やけ、しみ等を起こす問題がある。水でぬれた光学部品に温風を吹き付けて暖めた後エアーで乾燥する方法では、工程が長くなることと光学部品の温度制御が困難になり品質が保てなくなる問題がある。光学部品を密閉容器内に入れ真空乾燥する方法や光学部品を振動させて水切りする方法は、いずれも装置が大掛かりなものになってしまう欠点がある。
【００１３】
本発明は上記事情に鑑みてなされたもので、第２の目的は、レンズ成形型を乾燥する際に、有機溶剤を使用せず、真空乾燥等の大掛かりな設備を必要としないで、水やけ、しみ等を残さずに良好な外観品質を得ることができるレンズ成形型乾燥方法及びレンズ成形型乾燥装置を提供することにある。
【００１４】
また、図３に示したレンズ成形型組立体５への硬化性組成物６の注入工程は次のように行われている。まず、粘着テープ３の所定の位置に下穴加工を施し、下穴部に注入ノズル７を挿入する。凸レンズ用のレンズ成形型組立体５は外周部における２枚のレンズ成形型１，２の間隔が狭いので、その間に挿入が可能なように、先端が非常に細い注入ノズル７を使用する。圧力容器８内に圧力を加えて圧力容器８に充填されている硬化性組成物６を配管９とバルブ１０を介して注入ノズル７へ圧送することにより注入し、キャビティ４内が硬化性組成物６で満たされたのを検知してバルブ１０を閉じて注入を終了させた後、注入口を封止する。
【００１５】
このような注入方法には、次のような問題点があった。即ち、レンズ成形型組立体５のキャビティ４の容積は１０ｍｌ程度のものから１００ｍｌ程度ものまで存在する。しかし、注入ノズル７の先端は非常に細いので、生産能力を高めるためには、充填する硬化性組成物６を加温して粘度を低くすることで、注入流量を増大させる必要がある。そのため、圧力容器８の壁面にヒーター１１を配置すると共に、配管９にもヒーター１２を巻いて硬化性組成物６を加温して充填するようになっている。ところが、硬化性組成物６を加温した場合、成形して得られるプラスチックレンズ内に光学歪みが発生し、歩留まりが低下する場合がある。
【００１６】
本発明は上記事情に鑑みてなされたもので、第３の目的は、プラスチックレンズを注型重合するレンズ成形型組立体に硬化性組成物を加温して注入しても、得られるプラスチックレンズの光学歪みの発生を抑制して歩留まりを向上させることができるプラスチックレンズの製造方法を提供することにある。
【００１７】
【特許文献１】特開２０００−１０２９３２公報
【特許文献２】特開平５−８４７５５号公報
【特許文献３】特開平１１−４８１１７号公報
【特許文献４】特開平５−１１４５９４号公報
【特許文献５】特開平５−１８５０４２号公報
【特許文献６】特開平６−２３０３２５号公報
【特許文献７】特開平５−５００４６号公報
【特許文献８】実開平５−４０７９５号公報
【特許文献９】特開平５−１９３１２３号公報
【特許文献１０】特開平７−１２４５２９号公報
【特許文献１１】特開平１０−１９９８５４号公報
【特許文献１２】特開平５−１７２４６１号公報
【特許文献１３】特開平５−１２７３９７号公報
【発明の開示】
【課題を解決するための手段】
【００１８】
上記第１の目的を達成するため、本発明は、第１に、プラスチックレンズを成形するレンズ成形型を回転させると共に、弾性研磨体を回転させつつ前記レンズ成形型表面に押し当てながら液体を前記レンズ成形型表面と前記弾性研磨体の間に供給して前記レンズ成形型を洗浄する洗浄工程と、前記弾性研磨体を回転させつつ液体を前記弾性研磨体に供給しながら前記弾性研磨体を変形させて前記弾性研磨体を洗浄する自己洗浄工程とを有することを特徴とするスクラブ洗浄方法を提供する。
【００１９】
洗浄工程において弾性研磨体でレンズ成形型をスクラブ洗浄し、自己洗浄工程において洗浄に用いた弾性研磨体自体を洗浄し、弾性研磨体に付着していた汚れや異物を洗浄することができる。自己洗浄工程を行うことにより、弾性研磨体からレンズ成形型に汚れや異物が再付着することを防止できる。また、自己洗浄工程を行うことにより、弾性研磨体の乾燥を防止することができる。そのため、レンズ成形型に汚れを残さずになおかつキズをつけないように洗浄することができる。
【００２０】
本発明は、第２に、請求項１記載のスクラブ洗浄方法において、前記洗浄工程及び前記自己洗浄工程における液体が、研磨剤を水に分散させたスラリーであることを特徴とするスクラブ洗浄方法を提供する。
【００２１】
洗浄工程においては、研磨剤を水に分散させたスラリーをレンズ成形型表面と弾性研磨体の間に供給することによって、研磨剤を介してレンズ成形型表面を研磨し、汚れを効果的に除去することができる。自己洗浄工程においては、弾性研磨体に供給することによって弾性研磨体自身を効果的に洗浄することができる。
【００２２】
本発明は、第３に、請求項１記載のスクラブ洗浄方法において、前記洗浄工程及び前記自己洗浄工程における液体が、水であることを特徴とするスクラブ洗浄方法を提供する。
洗浄工程においては、水でレンズ成形型表面をスクラブ洗浄して清浄化することができる。自己洗浄工程においては、水で弾性研磨体を洗浄し、弾性研磨体自身に付着していた汚れや異物を除くことができる。
【００２３】
本発明は、第４に、請求項１記載のスクラブ洗浄方法において、前記弾性研磨体と棒状体とを互いに押し当てることによって前記弾性研磨体を変形させて自己洗浄を行うことを特徴とするスクラブ洗浄方法を提供する。
【００２４】
棒状体と弾性研磨体とを相互に押し当てることによって弾性研磨体を大きく変形させることができるため、効果的に弾性研磨体を自己洗浄することができる。
【００２５】
本発明は、第５に、請求項１記載のスクラブ洗浄方法において、前記洗浄工程と前記自己洗浄工程とを交互に行うことを特徴とするスクラブ洗浄方法を提供する。
洗浄工程間に自己洗浄工程を行うことによって、常に清浄化した弾性研磨体で洗浄工程を行うことができるため、レンズ成形型に汚れを残さずになおかつキズをつけないように洗浄することができる。
【００２６】
本発明は、第６に、プラスチックレンズを成形するレンズ成形型を保持して回転させる成形型保持部と、前記成形型保持部と離間して設けられた押し当て部と、弾性研磨体を保持して回転させる研磨体保持部と、前記弾性研磨体を前記レンズ成形型に押し当てながら前記弾性研磨体又は前記レンズ成形型を相対移動させる洗浄動作と前記弾性研磨体を前記押し当て部に押し当てる自己洗浄動作を行うように前記成形型保持部及び／又は前記研磨体保持部を動作させる操作部と、液体を前記洗浄動作と前記自己洗浄動作を行っている前記弾性研磨体に供給する液体供給部とを有することを特徴とするスクラブ洗浄装置を提供する。
【００２７】
成形体保持部でレンズ成形型を保持して回転させつつ、研磨体保持部で弾性研磨体を保持して回転させると共に、液体供給部から液体を供給しながら、操作部で弾性研磨体をレンズ成形型の表面に押し当てながら移動させることによって洗浄工程が行われる。また、液体供給部から液体を供給しながら、操作部で研磨体保持部によって回転されている弾性研磨体を押し当て部に押し当てることによって自己洗浄工程が行われる。
【００２８】
本発明は、第７に、請求項６記載のスクラブ洗浄装置において、前記操作部が、前記洗浄動作と前記自己洗浄動作とを交互に行うと共に、前記洗浄動作が一定時間行われないときに、前記自己洗浄動作を行うことを特徴とするスクラブ洗浄装置を提供する。
【００２９】
洗浄動作が行われない時間が長いと弾性研磨体が乾燥するおそれがあるため、洗浄動作が一定時間行われないときに、自己洗浄動作を行うことによって弾性研磨体の乾燥を防止してレンズ成形型にキズが付くことを防止することができる。
【００３０】
本発明は、第８に、請求項６記載のスクラブ洗浄装置において、前記液体供給部が、研磨剤を水に分散させたスラリーを供給することを特徴とするスクラブ洗浄装置を提供する。
【００３１】
研磨剤を水に分散させたスラリーをレンズ成形型表面に供給することによって、研磨剤を介してレンズ成形型表面を研磨し、汚れを効果的に除去することができる。
【００３２】
本発明は、第９に、請求項６記載のスクラブ洗浄装置において、前記液体供給部が、水を供給することを特徴とするスクラブ洗浄装置を提供する。
【００３３】
水でレンズ成形型表面をスクラブ洗浄して清浄化することができると共に、水で弾性研磨体を洗浄し、弾性研磨体自身に付着していた汚れや異物を除くことができる。
【００３４】
上記第２の目的を達成するため、本発明は、第１０に、プラスチックレンズを成形するレンズ成形型を回転させながら所定の温度に加熱した水を前記レンズ成形型表面に供給する温水供給工程と、温水供給工程後、前記レンズ成形型を回転させながら前記レンズ成形型表面に乾燥空気を供給する乾燥工程とを有することを特徴とするレンズ成形型乾燥方法を提供する。
【００３５】
回転しているレンズ成形体に加温した水を注ぐことによって、レンズ成形型表面の汚れや異物を洗浄化することができると共に、レンズ成形型を加温し、レンズ成形型を回転させながら乾燥空気を供給することによって、レンズ成形型表面に均一な薄い水膜が形成された後、表面の水がレンズ成形型の蓄熱や温水自身の熱で蒸発するため、レンズ成形型表面に水やけ、しみ等の欠点を残さずに乾燥することができる。そのため、有機溶剤を使用せず、真空乾燥等の大掛かりな設備を必要としないで、汚れや異物を転写したりせずに良好な外観品質を得ることができる。
【００３６】
本発明は、第１１に、請求項１０記載のレンズ成形型乾燥方法において、前記加熱した水が純水であることを特徴とするレンズ成形型乾燥方法を提供する。
純水を用いることによって、レンズ成形型表面に水やけ、しみ等の欠点を残さずに乾燥することができる。
【００３７】
本発明は、第１２に、プラスチックレンズを成形するレンズ成形型を保持して回転させる成形型保持部と、前記レンズ成形型の表面に所定の温度に加熱した水を供給する温水供給部と、前記レンズ成形型の表面に乾燥空気を供給する乾燥空気供給部とを有することを特徴とするレンズ成形型乾燥装置を提供する。
【００３８】
成形体保持部で保持され回転されているレンズ成形体に温水供給部から加温した水を供給することによって、レンズ成形型表面の汚れや異物を洗浄化することができると共に、レンズ成形型を加温することができる。また、成形体保持部で保持され回転されているレンズ成形体に乾燥空気供給部から乾燥空気を供給することによって、乾燥を行うことができる。温水供給工程でレンズ成形型表面に均一な薄い水膜が形成された後、乾燥工程で表面の水がレンズ成形型の蓄熱や温水自身の熱で蒸発するため、レンズ成形型表面に水やけ、しみ等の欠点を残さずに乾燥することができる。
【００３９】
本発明は、第１３に、請求項１２記載のレンズ成形型乾燥装置において、前記乾燥空気供給部が前記成形型保持部の上方に配置され、前記成形型保持部の周りを囲むカバー部材の下部に排気口が設けられていることを特徴とするレンズ成形型乾燥装を提供する。
乾燥空気が下降流となって成形体保持部に保持されているレンズ成形型の上面の水をすばやく乾燥させることができる。
【００４０】
上記第３の目的を達成するため、本発明は、第１４に、一対のレンズ成形型を所定間隔離間させて対向配置させ、前記レンズ成形型間の隙間を封止してレンズ形状のキャビティを形成し、前記キャビティに硬化性組成物を充填し、前記硬化性組成物を硬化させてプラスチックレンズを成形するプラスチックレンズの製造方法において、前記硬化性組成物を室温より高い温度に加熱又は室温より低い温度に冷却すると共に、前記一対のレンズ成形型の温度を前記硬化性組成物の温度±１０℃未満に加熱又は冷却することを特徴とするプラスチックレンズの製造方法を提供する。
【００４１】
レンズ成形型の温度と硬化性組成物の温度差が大きいと、充填した硬化性組成物に対流が生じ、対流が発生した状態で硬化性組成物を硬化させると、内部歪みが発生し、得られるレンズの光学特性が損なわれる。プラスチックレンズを注型重合するレンズ成形型組立体に硬化性組成物を加温して注入しても、レンズ成形型の温度と硬化性組成物の温度差を小さくすることによって硬化性組成物の対流の発生を抑制し、成形されたレンズに歪みが発生することを抑制して歩留まりを向上させることができる。
【００４２】
本発明は、第１５に、請求項１４記載のプラスチックレンズの製造方法において、前記一対のレンズ成形型を所定の温度に加熱した水で洗浄及び／又は乾燥することにより加熱することを特徴とするプラスチックレンズの製造方法を提供する。
【００４３】
洗浄工程と乾燥工程でレンズ成形型を加熱することにより、別個の加熱装置が不要になり、装置を簡略化してコストを低減することができる。
【発明を実施するための最良の形態】
【００４４】
以下、本発明の実施の形態について説明するが、本発明は以下の実施の形態に限定されるものではない。
プラスチックレンズの注型重合による成形工程は、図１のフローチャートに示したように、レンズの凸面成形面１１を有する凹型１とレンズの凹面成形面２１を有する凸型２を準備し、これらの少なくとも成形面を洗浄する洗浄工程、水で洗浄して研磨剤等を除去する水洗浄工程、水で濡れたレンズ成形型を乾燥する乾燥工程、これらの一連の洗浄化工程を経て清浄化した凹型１と凸型２を図２に示したようにテープモールド法等で組み立てる型組立工程、図３に示したように、硬化性組成物を組み立てたレンズ成形型組立体５のキャビティ４内に充填する硬化性組成物注入工程、充填した硬化性組成物６を重合して硬化させる重合工程、最後に硬化したプラスチックレンズからレンズ成形型１，２を脱離してプラスチックレンズを得る脱型工程を有する。成形されたプラスチックレンズが眼鏡レンズである場合には、この後に研磨加工、染色加工、ハードコート膜形成加工、反射防止膜形成加工等を選択的に施して装用者に届けられる最終的なプラスチック眼鏡レンズが得られる。
【００４５】
上記第１の目的を達成する本発明のスクラブ洗浄方法及びスクラブ洗浄装置は、上記成形工程の中の洗浄工程及び水洗浄工程で用いられる。
図４に、これらのスクラブ洗浄装置２台とレンズ成形型乾燥装置を直列に連結したものを並列に配置し、凹型と凸型のそれぞれに対してスクラブ洗浄工程、水洗浄工程及び乾燥工程を並列で連続して行うことができるレンズ成形型洗浄装置の平面図を示す。図４（ａ）はレンズ成形体を搬送装置が搬送中の状態を示し、図４（ｂ）は洗浄中の状態を示す。
【００４６】
このレンズ成形型洗浄装置１００は、クレーンエリア１０１内に第１スクラブ洗浄装置２０１と第１スクラブ水洗浄装置３０１と第１乾燥装置４０１が一列に配置され、これらと対向して第２スクラブ洗浄装置２０２と第２スクラブ水洗浄装置３０２と第２乾燥装置４０２とが一列に配置されている。それぞれの装置の周囲は有底円筒形のカバー部材２０３，３０３，４０３で囲われている。クレーンエリア１０１内にはこれらの装置にレンズ成形型１，２を搬入し、搬出する搬送装置５００が設置されている。搬送装置５００は左側の搬入側から右側の搬出側へ中央に長く延伸している細長い主アーム５０１を有し、この主アーム５０１は搬入側と搬出側へ所定距離を往復運動する。この主アーム５０１にそれぞれの装置に対応して主アーム５０１と直交する４本の横アーム５１１、５１２，５２３，５１４の中央部が上下移動可能に設けられ、それぞれの横アーム５１１、５１２，５２３，５１４の両端部にはレンズ成形型１，２を挟んで支持する同一の構造の掴み部５２０が合計８個設けられている。それぞれの掴み部５２０は主アーム５０１の往復運動に伴って揃って移動する。
【００４７】
図５に掴み部５２０の概略構成を示す。図５（ａ）は掴み部がレンズ成形体を掴む直前の状態を示し、図５（ｂ）は掴み部がレンズ成形体を掴んでいる状態を示し、それぞれ上側は側面図、下側は平面図である。掴み部５２０は、支持アーム５２１に互いに離間接近するように駆動される一対の挟みアーム５２２の片側が支持されており、挟みアーム５２２からそれぞれ垂直方向に垂下する円柱型のフィンガー部５２３がそれぞれ２つ設けられている。挟みアーム５２２の相互の接近によりフィンガー部５２３がレンズ成形型１，２の側面を４箇所で押さえて支持し、挟みアーム５２２の相互の離間によりフィンガー部５２３がレンズ成形型１、２を開放するようになっている。
【００４８】
図４に示すように、搬送装置５００はレンズ成形型１，２を搬入側の待機位置から例えば凸型２を第１スクラブ洗浄装置２０１、第１スクラブ水洗浄装置３０１、第１乾燥装置４０１に順次搬入し、搬出すると同時に、例えば凹型１を第２スクラブ洗浄装置２０２、第２スクラブ水洗浄装置３０２、第２乾燥装置４０２に順次搬入し、搬出する。洗浄装置が稼働しているときには、図４（ｂ）に示すように、搬送装置５００の横アーム５１１、５１２，５２３，５１４がそれぞれの装置間に配置されるように主アーム５０１が配置されるようになっている。凹型１と凸型２はそれぞれこれらの装置により並列に順次スクラブ洗浄工程、水洗浄工程、乾燥工程を経て清浄化され、図示しない型組立装置へ同時に搬送されるようになっている。
【００４９】
第１スクラブ洗浄装置２０１、第１スクラブ水洗浄装置３０１、第２スクラブ洗浄装置２０２及び第２スクラブ水洗浄装置３０２の基本的な構成は同一である。以下では、凸型２を洗浄する場合を示しているが、凹型１でも全く同様である。
【００５０】
図６に、これらを代表して第１スクラブ洗浄装置２０１の概略構成を示す。円筒形のカバー部材２０３（図４参照）のほぼ中心には、凸型２を保持して回転させる成形型保持部２１０が配置されている。成形型保持部２１０は回転軸２１１と回転軸２１１の上端に設けられている吸着チャック２１２を有する。回転軸２１１は中空で、垂直方向の軸を中心として図示しない駆動モータによって回転駆動される。吸着チャック２１２は凸型２を吸着保持するもので、回転軸２１１の中空部と連通している。搬送装置５００は円形の凸型２の幾何学中心を回転軸２１１の中心に合わせて凸型１の下面を吸着チャック２１２に当接するように搬入する。図示しない真空配管が回転軸２１１の中空部に接続され、凸型２の下面が吸着チャック２１２に当接した後、吸着チャック２１２を真空引きして、凸型２の下面を吸着チャック２１２が吸着保持することができるようになっている。保持された凸型２の上面は精密清浄が必要な凹面成形面２１である。凹型１の場合は凸面成形面１１が上面となり、下面が吸着保持される。また、カバー部材２０３の中には成形型保持部２１０と離間してカバー部材２０３に接近した位置に例えば丸棒状の押し当て部２２０（図４参照）が配置されている。押し当て部２２０については後述する。
【００５１】
短軸円柱状の弾性研磨体２３０が研磨体保持部２４０にその周面が水平軸を中心として回転するように回転可能に保持されている。この研磨体保持部２４０は垂直方向に立っている支柱２４１を備え、支柱２４１はカバー部材２０３の外側に配置されている。支柱２４１は操作部２５０の駆動力で時計方向及び反時計方向の両方向に回転駆動されるようになっていると共に、一定範囲で上下に上昇下降できるようになっている。支柱２４１の上端には水平方向に延伸する片持ちはりの支持アーム２４２の基端部が固定されて取り付けられている。支持アーム２４２の先端には水平方向の軸受け２４３が固定されている。この軸受け２４３にはフレックスシャフト２４４の一端部が支持され、軸受け２４３を通ったフレックスシャフト２４４の端部は弾性研磨体２３０の中心の中空部に固定されている。フレックスシャフト２４４の他方の端部はモーター２４５の回転軸と直結している。弾性研磨体２３０にはフレックスシャフト２４４を介してモーター２４５の回転が伝達される。そのため、弾性研磨体２３０は研磨体保持部２４０に水平方向の回転軸を中心として回転駆動可能に保持されている。また、操作部２５０の駆動により弾性研磨体２３０は支柱２４１の回転に伴って旋回可能になっており、更に支柱２４１の上昇下降に伴って上下に昇降可能になっている。
【００５２】
操作部２５０の駆動による支柱２４１の回転と上昇下降の制御は、例えばシーケンス制御によって行われる。操作部２５０は、成形型保持部２１０に保持されて回転している凸型２のほぼ中心の上方に配置されている弾性研磨体２３０を下降させて回転している弾性研磨体２３０を回転している凸型２に押し付けて変形させ、回転している弾性研磨体２３０を凸型２の中心から端縁まで所定の速度で移動させる洗浄動作と、凸型２の端縁に達した弾性研磨体２３０を上昇させて凸型２から離す動作と、レンズ成形体２の端縁の上方に位置している弾性研磨体２３０を水平方向へ移動させて押し当て部２２０に押し当てる自己洗浄動作と、洗浄された凸型２が成形型保持部２１０から搬送装置５００で次の工程へ送られた後、新しい凸型２が成形型保持部２１０に保持された後に、押し当て部２２０に押し当てている弾性研磨体２３０を凸型２の中心上方に配置する動作とを行い、これらの動作を繰り返すようになっている。
【００５３】
弾性研磨体２３０としては、液体透過性の研磨用スポンジを用いることができる。材質としてはＰＶＡ、ウレタン、ＰＰ等である。また、スポンジを成形する際に研磨剤が分散されたＰＶＡ、ウレタン、ＰＰ等のスポンジを用いることができる。研磨剤が分散された弾性研磨体２３０は、スクラブ洗浄装置２０１，２０２とスクラブ水洗浄装置３０１，３０２の両方で用いることができる。ＰＶＡは乾燥した状態では硬質であり、湿潤状態で軟化してスポンジ状となる。弾性研磨体２３０の形状は、短軸円柱状形が一般的であるが、例えばドーム状であってもよく、その形状に制限はない。レンズ成形型１，２を研磨する弾性研磨体２３０の周面に凹凸が付されていてもよく、滑らかであってもよい。
【００５４】
弾性研磨体２３０の上方に液体吐出口２６０が研磨体保持部２４０の水平アーム２４２に固定して設けられ、液体を弾性研磨体２３０の上方から吐出して弾性研磨体２３０に供給できるようになっている。液体吐出口２６０は、弾性研磨体２３０が動いても常に液体を弾性研磨体２３０に供給できるようになっている。弾性研磨体２３０は液体透過性のスポンジが用いられ、弾性研磨体２３０に供給された液体は弾性研磨体２３０を透過して凸型２表面に供給される。弾性研磨体２３０が凸型２の凹面成形面２１に押し付けられているときには、液体は弾性研磨体２３０を通過して弾性研磨体２３０と凸型２の凹面成形面２１との間に供給される。
【００５５】
弾性研磨体２３０が凸型２に押し当てられて凸型２の中心から端縁まで動いている動作中は、洗浄工程であり、弾性研磨体２３０が押し当て部２２０に押し当てられている動作中は、自己洗浄工程である。これらの弾性研磨体２３０の動作中に弾性研磨体２３０は常に回転している。レンズ成形体１，２を連続して洗浄しているときには、これらの洗浄工程と自己洗浄工程が交互に行われる。また、稼働中に凸型２の搬入がない場合は、弾性研磨体２３０は押し当て部２２０に押し当てられた状態で回転が停止され、液体の供給も停止されているが、所定時間毎に、弾性研磨体２３０の回転と液体の供給が行われ、所定時間毎に自己洗浄工程が行われるようになっている。
【００５６】
図７に自己洗浄工程が行われている状態の概念を示す。回転している弾性研磨体２３０が丸棒状体の押し当て部２２０にその周面が押し当てられて変形を受けている。この変形されている弾性研磨体２３０に液体Ｌが液体吐出口２６０から弾性研磨体２３０の上面に注がれている。液体は、第１スクラブ洗浄装置２０１と第２スクラブ洗浄装置２０２では、弾性研磨体２３０が研磨剤が含浸されたタイプでは水であり、弾性研磨体２３０が研磨剤を含まない場合は研磨剤が水に分散されたスラリーである。第１スクラブ水洗浄装置３０１と第２スクラブ水洗浄装置３０２では、濯ぎのために水又は所定の温度に加熱された水である。濯ぎのための水は純水を用いることが好ましい。研磨剤としては、一般にガラス研磨用又は金属研磨用として市販されているものを使用することができる。例えば、Ａｌ２Ｏ３、ＣｅＯ２、ＳｉＯ２、ＳｉＯ、ＺｒＯ２、Ｃｒ２Ｏ３等の金属酸化物、あるいはＳｉＣ、Ｃ等の炭化物を挙げることができる。ガラス製のレンズ成形型１，２に対しては、ＣｅＯ２を好ましく用いることができる。研磨剤の粒径及び形状は、研磨対象であるレンズ成形型の材質、形状及び表面付着物によって、あるいは所望の表面粗さによって任意に決定される。研磨剤を水に分散したスラリーとして用いるのは、弾性研磨体２３０とレンズ成形型１，２との間の摩擦熱を拡散させるため、及び凸面成形面１１と凹面成形面２１への形状追随性を上げるためである。
【００５７】
このように、自己洗浄工程は弾性研磨体を変形させながら液体を供給することによって弾性研磨体２３０自身を洗浄して汚れを除去する工程である。自己洗浄工程を設けることによって、弾性研磨体２３０に付着した汚れや異物を除去し、汚れや異物が弾性研磨体２３０からレンズ成形型１，２に再付着することを防止して、レンズ成形型１，２の精密清浄が可能となる。特に、テープモールド法で粘着テープ３を用いてレンズ成形型組立体５を組み立てる方法では、粘着テープ３の粘着剤がレンズ成形型１，２に残る場合があり、この粘着剤残りが弾性研磨体２３０に付着することがあり、粘着剤残りがレンズ成形型１，２に再付着して汚れの原因となる。自己洗浄工程はこのような粘着剤残りを除去するために効果的である。また、長時間洗浄を行わない場合、弾性研磨体２３０が乾燥し、乾燥状態で洗浄を行うとレンズ成形型１，２の成形面にキズがついてしまうため、弾性研磨体２３０の乾燥を防止して、レンズ成形型へ傷が付くことを防止する機能も有する。稼働中にレンズ成形型１，２の搬入が所定時間以上ない場合には、一定時間毎に強制的に自己洗浄を行うことにより、弾性研磨体２３０の乾燥を確実に防止することができる。
【００５８】
自己洗浄工程において弾性研磨体２３０を変形させる方法としては、丸棒状体あるいは円筒状体の押し当て部２２０と弾性研磨体２３０とを互いに押し当てる方法が一般的である。押し当て部２２０の形状は、弾性研磨体２３０が回転したときに弾性研磨体２３０の洗浄に使用する周面全体に接する大きさが必要である。押し当て部２２０の断面形状は、丸型でも角型でも良いが、弾性研磨体２３０の材質によってキズ付き易い場合は、丸形にすることが望ましい。押し当て部２２０の材質は、鉄やステンレススチール、プラスチック、セラミックなどがあげられるが、柔らかくて弾性研磨体の押しつけに耐えられないものでは洗浄の効果が低くなる。また、錆やブリードアウトなどによって弾性研磨体２３０を逆汚染する物質は使用できない。押し当て部２２０の配置は、研磨体保持部２４０が旋回して弾性研磨体２３０がレンズ成形型１，２から離脱した位置で弾性研磨体２３０に当たる部分が弾性研磨体２３０の回転軸と平行になるように配置し、弾性研磨体２３０の周面に対して均一に当たるようにすることが好ましい。
【００５９】
第１スクラブ洗浄装置２０１で行うスクラブ洗浄工程について説明する。このスクラブ洗浄工程は、第２スクラブ洗浄装置２０２で凹型１の洗浄を行う場合も同様である。搬送装置５００が待機位置にある凸型２を第１スクラブ洗浄装置２０１に搬入し、成形型保持部２１０の吸着チャック２１２に凸型２の凹面成形面２１を上にして下面を吸着保持させる。成形型保持部２１０は凸型２を５００〜１０００ｒｐｍで回転させる。研磨体保持部２４０は弾性研磨体２３０を３０〜５００ｒｐｍで回転させながら操作部２５０が支柱２４１を回転させて弾性研磨体２３０を凸型２の上方に配置した後、降下させて凸型２の中心部に弾性研磨体２３０を押し付ける。液体吐出口２６０から研磨剤を含んだスラリーを弾性研磨体２３０の上側周面に供給する。スラリーの供給量は、少なすぎると十分に凸型２の汚れを除去できず、多すぎるとレンズ成形型１，２や弾性研磨体２３０の回転でカバー部材２０３の外へ飛散するおそれがあり、適宜定める。自己洗浄の時に供給されたスラリーの量で十分スクラブ洗浄が可能な場合には、スクラブ洗浄中にスラリーを供給しなくても良い。弾性研磨体２３０を凸型２に押し付けながら回転させつつ凸型２の中心から端縁まで移動させて凸型２の凹面成形面２１を研磨剤を介して研磨する。凸型２を回転させると共に、研磨剤を含むスラリーを弾性研磨体２３０と凸型２表面との間に供給しながら、弾性研磨体２３０を回転させつつ押し当てて凸型２を移動洗浄する洗浄工程により、凸型２の凸面成形面２１全体の汚れや異物を研磨剤でこすり取ることにより除去することができる。
【００６０】
洗浄工程後、操作部２５０は支柱２４１を回転させて弾性研磨体２３０をレンズ成形体２から押し当て部２２０に移動させ、押し当て部２２０に弾性研磨体２３０を押し当てながら研磨体保持部２４０は弾性研磨体２３０を３０〜５００ｒｐｍで回転させつつ液体供給部２６０は研磨剤を含むスラリーを弾性研磨体２３０に供給し、弾性研磨体２３０を押し当て部２２０で変形させることによって、自己洗浄工程を行う。自己洗浄を行う時間は、弾性研磨体２３０の汚れ具合によって異なるが、できる限り洗浄のタクトタィムに影響がでない程度の時間で行うことが望ましく、通常はレンズ成形体１，２を搬送する時間内の数秒の時間でよい。また、洗浄の開始前や長期停止の後に、弾性研磨体２３０が乾燥しているとレンズ成形体１，２を傷つける可能性があるため、自己洗浄工程を行い弾性研磨体２３０を湿らせ、柔軟にしておくことが好ましい。
【００６１】
スクラブ洗浄工程で、これらの洗浄工程と自己洗浄工程とを交互に行うことによって、洗浄工程間に自己洗浄工程を行うことになり、常に清浄化した弾性研磨体２３０で洗浄工程を行うことができるため、レンズ成形型１，２に汚れを残さずになおかつキズをつけないように洗浄することができる。
【００６２】
弾性研磨体２３０が研磨剤が含浸されているタイプを用いる場合は、スラリーを水に変更するだけで同じ条件で洗浄工程と自己洗浄工程とを行うことができる。
【００６３】
次に、第１スクラブ水洗浄装置３０１で行う水洗浄工程について説明する。この水洗浄工程は、第２スクラブ水洗浄装置３０２で凹型１の洗浄を行う場合も同様である。例えば搬送装置５００が第１スクラブ洗浄装置２０１でスクラブ洗浄が終了した凸型２を第１スクラブ洗浄装置２０１から第１スクラブ水洗浄装置３０１に搬入し、成形型保持部２１０の吸着チャック２１２に凸型２の凹面成形面２１を上にして下面を吸着保持させる。成形型保持部２１０は凸型２を５００〜１０００ｒｐｍで回転させる。研磨体保持部２４０は弾性研磨体２３０を３０〜５００ｒｐｍで回転させながら移動させて凸型２の上方に配置した後、降下させて凸型２の中心部に弾性研磨体２３０を押し付ける。液体吐出口２５０から水又は所定の温度に加熱した水を弾性研磨体２３０の上側周面に供給する。弾性研磨体２３０を凸型２に押し付けながら凸型２の中心から端縁まで移動させて凸型２の凹面成形面２１全体を弾性研磨体２３０で擦る。レンズ成形型１，２を回転させると共に、弾性研磨体２３０を回転させつつレンズ成形型１，２に押し当てながら水をレンズ成形型１，２表面と弾性研磨体２３０との間に供給しながら、レンズ成形型１，２を水洗浄する水洗浄工程により、レンズ成形型１，２の成形面１１，２１に残っている研磨剤等を擦り取ることにより除去することができる。
【００６４】
洗浄工程後、弾性研磨体２３０を凸型２から押し当て部２２０に移動させ、押し当て部２２０に弾性研磨体２３０を押し当てながら弾性研磨体２３０を３０〜５００ｒｐｍで回転させつつ水又は所定の温度に加熱した水を弾性研磨体２３０に供給して、自己洗浄工程を行う。また、洗浄の開始前や長期停止の後に、弾性研磨体２３０が乾燥しているとレンズ成形体１，２を傷つける可能性があるため、自己洗浄工程を行い弾性研磨体２３０を湿らせ、柔軟にしておくことが好ましい。供給する液体として加熱した水を用いることにより、レンズ成形体１，２を室温より高い温度に加熱することが可能であり、後述する加温した硬化性組成物の温度に接近させることが可能となる。
【００６５】
水洗浄工程でも、これらの洗浄工程と自己洗浄工程とを交互に行うことによって、洗浄工程間に自己洗浄工程を行うことになり、常に清浄化した弾性研磨体２３０で水洗浄工程を行うことができるため、レンズ成形型１，２に汚れを残さずになおかつキズをつけないように洗浄することができる。
【００６６】
上記説明では弾性研磨体２３０を移動させることによってレンズ成形型１，２の洗浄と自己洗浄を行っているが、弾性研磨体２３０を固定してレンズ成形体１，２を保持している成形型保持部２１０と押し当て部２２０を移動させ、押し当て部２２０を弾性研磨体２３０に押し当てることによっても同様にレンズ成形型の洗浄と自己洗浄を行うことができる。
【００６７】
また、液体供給部が弾性研磨体と共に移動して洗浄工程と自己洗浄工程の両方で同じ液体を供給するように説明しているが、液体供給部を洗浄工程と自己洗浄工程を行う位置の両方にそれぞれ配置し、それぞれ別個の液体を供給するようにしてもよい。
【００６８】
次に、第２の目的を達成する本発明のレンズ成形型乾燥方法及びレンズ成形型乾燥装置について説明する。このレンズ成形型乾燥方法及びレンズ成形型乾燥装置は、図１のフローチャートの乾燥工程で用いられる。
【００６９】
図８に図４に示したレンズ成形型洗浄装置１００に用いられている第１乾燥装置４０１の概略構成を示す。第２乾燥装置４０２の構造は第１乾燥装置４０１と同じである。図８に示す乾燥装置４０１は、有底円筒形のカバー部材４０３内にレンズ成形型を保持して回転させる成形型保持部２１０が配置されている。図８では、凹面成形用の凸型２を乾燥する場合を示しているが、凹型１でも全く同様である。成形型保持部２１０は、垂直方向を軸とする中空の回転軸２１１を有し、この回転軸２１１はカバー部材４０３の底壁を貫通して配置されている。回転軸２１１の上端に吸引チャック２１２が設けられ、この回転軸２０１の下端部はカバー部材４０３下部の回転モーター２１３と連動している。カバー部材４０３の上方には乾燥空気を下方に向かって吹き出す乾燥空気供給部４１０が配設されている。また、吸引チャック２１２に固定された凸型２の上方に、温水を滴下するノズル状の温水供給部４２０が配設されている。カバー部材４０３下部の底面には排気口４３１が設けられている。カバー部材４０３内には回転軸２１１と間隙を有する液滴分離用の上部を切り取った円錐形の仕切板４３２が設けられており、凸型２から落ちる液滴を受け排水口４３３から排出する。乾燥空気供給部４１０から供給された乾燥空気は、下降流となって回転軸２１１と仕切板４３２との間の間隙を通って排気口４３１から排出される。
【００７０】
また、図９に示すような乾燥装置を用いることができる。図９の乾燥装置４０１ｂは、基本的な構成は図８に示したものと同様であるが、カバー部材４０３ｂの下部側面に排気口４３１が設けられ、乾燥空気供給部４１０から供給された乾燥空気は下降流となって凸型２の凹面成形面２１の表面を通って排気口４３１から排出される。またカバー部材４０３ｂの底面は排水口４３３に向かって傾斜しており、凸型２から落ちた液滴を排水口４３３から排出するようになっている。その他の構成は図８に示したものと同様であるので、同じ符号を付してその説明は省略する。
【００７１】
これらの乾燥装置４０１、４０１ｂを用いる乾燥工程では、搬送装置５００が第１スクラブ水洗浄装置３０１で水洗浄され、濡れた凸型２を第１スクラブ水洗浄装置３０１から第１乾燥装置４０１に搬入し、凸型２の下面を吸引チャック２１２に吸着保持させる。成形型保持部２１０が所定の回転数で凸型２を回転させながら温水供給部４２０から凸型２の凹面成形面２１表面に温水を滴下する温水供給工程を行う。滴下された温水は遠心力で押し広げられ、凸型２の凹面成形面２１に均一な薄い膜を形成する。次に、成形型保持部２１０が凸型２を高速回転させて水切りを行いながら乾燥空気供給部４１０から乾燥空気を凸型２表面に供給し、凸型２の凹面成形面２１表面の温水の膜を蒸発させ、凸型２を乾燥する乾燥工程を行う。
【００７２】
温水供給工程において、常温の水ではなく温水を用いるのは、レンズ成形型１，２の表面水を蒸発しやすくするためであり、蒸発潜熱による温度低下を防ぐためである。温水を供給しているときのレンズ成形型の回転速度は５０〜３００ｒｐｍ、好ましくは１００〜２００ｒｐｍが良く、水の温度は３０〜１００℃、好ましくは５０〜７０℃が良く、水の吐出量はレンズ成形型１，２の表面積が２０〜１００ｃｍ２の場合２〜２００ｍｌ、好ましくは１０〜１００ｍｌが良い。これらの条件は、レンズ成形型１，２の表面積、比熱、熱変形温度、乾燥空気の質・量、雰囲気の置換の程度、後工程でのレンズ成形型１，２の必要温度などを勘案して決めることができる。水を吐出するもう一つの目的は、レンズ成形型１，２が前工程から持ち込んだ研磨剤などの汚れを流し落とすことである。従って、供給される水の質は水切り乾燥後の工程で要求される表面の清浄度に応じて一定に保たれている必要があり、必要に応じて純水を使用する。また、水の吐出はレンズ成形型１，２を均一に洗浄するために回転させながら行う。必ずしも流水の状態でなくても良く、たとえば噴霧状、水蒸気状、または超音波を伴っても良い。
【００７３】
乾燥工程において、成形型を高速回転させながらレンズ成形型１，２の表面の雰囲気を乾燥空気により置換する目的は、表面を乾燥させた後、成形型の周面をも乾燥させるためである。この場合の成形型の回転速度は水を振り切るために２００〜３０００ｒｐｍ、好ましくは８００〜２０００ｒｐｍが良く、供給する乾燥空気の絶対湿度は、１０ｇ／ｋｇ以下、好ましくは５ｇ／ｋｇ以下が良く、風量は０．５ｍ３／ｍｉｎ以上、好ましくは１．０ｍ３／ｍｉｎ以上が望ましい。雰囲気の置換効率を高めるため、乾燥空気供給部４１０と凸型２を挟んで反対側に排気口４３１を設けることが好ましい。これにより、乾燥空気供給部４１０から下方に向かって吹き出された乾燥空気はほぼ垂直方向に流れて成形面２１表面付近を流れて排気口４３１より排出される。乾燥空気供給部４１０とレンズ成形型１，２を挟んで反対側に排気口がない場合は、レンズ成形型１，２の表面周囲の湿度が高くなり乾燥が妨げられる。レンズ成形型１，２の表面は、乾燥空気を供給するときに蒸発潜熱により冷却されるため、排気口を設けない場合は一旦乾燥した後に成形型の表面で再度露結する場合があるので、雰囲気が入れ替わるまで乾燥空気を供給し続けなければならない。なお、乾燥空気を加温することも可能である。
【００７４】
後工程でのレンズ成形型の必要温度に制限がない場合は、温水の温度を高く、また吐出量を多く設定することにより、乾燥空気の絶対湿度を高く、風量を少なくすることができる。反対に、後工程でのレンズ成形型の必要温度を室温近辺にする場合は、温水の温度を低く、また吐出量を少なく設定し、乾燥空気の絶対湿度を低く、風量を多くする必要がある。
【００７５】
供給する乾燥空気としては、冷媒による冷却式やシリカゲル等の吸着式など一般的な除湿機によって得られるもので良く、水切りの際に飛散防止が図れていれば圧縮空気を使用しても良い。また、空気を加熱することにより相対湿度を下げた乾燥空気でもよい。乾燥空気は温水を滴下するときにも供給し続けても良い。
【００７６】
このようなレンズ成形型乾燥方法及び乾燥装置によれば、回転しているレンズ成形体に加温した水を注ぐことによって、レンズ成形型表面の汚れや異物を洗浄化することができると共に、レンズ成形型を加温し、レンズ成形型を回転させながら乾燥空気を供給することによって、レンズ成形型表面に均一な薄い水膜が形成された後、表面の水がレンズ成形型の蓄熱や温水自身の熱で蒸発するため、レンズ成形型表面に水やけ、しみ等の欠点を残さずに乾燥することができる。フロン系、アルコール系、塩素系等の有機溶剤を使用しないため、環境負荷が少なく、非防爆仕様の装置にすることができる。また、新たに工程を付加することもなく、簡素で安価な装置でありながら水やけ・しみ等を起こさない乾燥が可能である。
【００７７】
（実施例１）
前工程で、ウレタン製スポンジによって表面をスクラブ洗浄された直径９０ｍｍのプラスチック成形用ガラス型を、図８に示す乾燥装置４０１内にセットした。
前記ガラス型を２００ｒｐｍの速度で回転させながら、温水供給部４２０から前記ガラス型の表面中央部へ６０℃に熱せられた純水を２０ｍｌ吐出した。
次に、前記ガラス型を２０００ｒｐｍの速度で回転させながら、絶対湿度５ｇ／ｋｇの乾燥空気１．０ｍ３／ｍｉｎを乾燥空気供給部４１０から供給した。この時、排気口４３１から１．０ｍ３／ｍｉｎで排気した。
その後、ガラス型を取り出し表面および外周部側面の乾燥状態を確認し、ガラス型からプラスチックレンズを成形した。
【００７８】
（実施例２）
前工程で、界面活性剤を含むアルカリ溶液に浸漬することによって表面を洗浄された直径９０ｍｍのプラスチック成形用ガラス型を図９に示す乾燥装置４０１ｂ内にセットした。
前記直径９０ｍｍのプラスチック成形用ガラス型を２００ｒｐｍの速度で回転させながら、温水供給部４２０から前記プラスチック成形用ガラス型の表面中央部へ７０℃に熱せられた純水を３０ｍｌ吐出した。
次に、前記プラスチック成形用ガラス型を２０００ｒｐｍの速度で回転させながら、絶対湿度３ｇ／ｋｇの乾燥空気２．０ｍ３／ｍｉｎを乾燥空気供給部４１０から供給した。この時、排気口４３１から２．０ｍ３／ｍｉｎで排気した。
その後、プラスチック成形用ガラス型を取り出し表面および外周部側面の乾燥状態を確認した。
【００７９】
上記実施例１と２により水切り乾燥したガラス型の表面および外周部側面の乾燥状態を確認したところ、水滴や曇り等の残りはなく、すべて完全に乾燥できていた。また、実施例１と２により水切り乾燥したガラス型を用いてプラスチックレンズを成形したところ、得られたレンズの品質に問題はなく良好な品質であった。
【００８０】
これらの洗浄工程で清浄化された凹型１と凸型２は、レンズ成形型洗浄装置１００に連結されている図示しない組立装置で粘着テープを用いて図２（ｂ）に示したようなレンズ成形型組立体５に組み立てられる。
【００８１】
レンズ成形型１，２の組立は、レンズ成形型１，２の求心を行った後、レンズ成形型１，２の非成形面側を保持した状態で基準高さに対する成形面の中心高さが計測される。そして、レンズ成形型１，２の中心が同一線上にくるようにレンズ成形型１，２を保持して移送する。その後、予め定めた基準位置に対するレンズ成形型１，２中心部の高さデータを基に演算処理を行い、レンズ成形型１，２成形面が所定の間隔になるように保持したレンズ成形型１，２を移送する。最後に、レンズ成形型１，２外周面に粘着テープを１周以上巻き付けてレンズ成形型組立体５が形成され、粘着テープ３を切断して完了する。
【００８２】
また、レンズ成形型１，２の組立には、キャビティ形成部材として筒状の樹脂製ガスケットを用いる場合もある。レンズ成形型１，２が所定の間隔になるように、レンズ成形型１、２をガスケットに圧入することにより、レンズ成形体組立体を形成できる。
【００８３】
次に、第３の目的を達成する本発明のプラスチックレンズの製造方法について説明する。図３に示した硬化性組成物注入工程では、硬化性組成物６の粘度を低下させて細い注入ノズル７からの注入の流量を増大させ、注入の効率を高めるために圧力容器８の外面にヒーター１１を配置し、流路となる配管９にもヒーター１２を巻いてヒーター１１，１２を加熱することにより硬化性組成物６を室温より加熱する場合がある。例えば加温の影響が少ない光硬化性の硬化性組成物を加温して粘度を低下させる操作が行われる。一方、重合反応性が高いため、室温より低い温度で保管し、室温より低い温度で初期重合を行わなければならない硬化性組成物がある。従来は、硬化性組成物の温度にかかわらずレンズ成形型組立体５の温度は室温であった。
【００８４】
しかしながら、レンズ成形型１，２の温度と硬化性組成物６の温度差が大きいと、充填した硬化性組成物６に対流が生じる。対流は、両者の温度差が小さくなるまで消滅しない。対流が発生した状態で硬化性組成物６を硬化させると、内部歪みが発生し、得られるレンズの光学特性が損なわれ、歩留まり低下の原因となっていることが判明した。
【００８５】
そのため、硬化性組成物６を室温より高い温度に加熱又は室温より低い温度に冷却すると共に、レンズ成形型１，２の温度を硬化性組成物６の温度±１０℃未満、好ましくは硬化性組成物の温度±５℃未満に加熱又は冷却することにより、成形して得られるプラスチック眼鏡レンズの歩留まりを顕著に向上させることができた。レンズ成形型１，２の温度は、省エネルギーの観点から、硬化性組成物６の温度より上記範囲内で下げることが望ましい。
【００８６】
レンズ成形型１，２を加温又は冷却するには、例えば図４に示したレンズ成形型洗浄装置１００の後にレンズ成形型１，２を加温する温風加温器や加熱炉を配置したり、冷却用の恒温槽を配置することにより可能である。
【００８７】
レンズ成形型１，２を加温する場合は、上述したスクラブ水洗浄装置３０１，３０２の水を所定の温度に加熱した水を用いることと上記温水を利用した乾燥装置４０１，４０２を採用することにより、特別な加熱装置を用いずにレンズ成形型１，２を加温することができるため、省エネルギー、装置コスト、製造リードタイムから有利である。
【００８８】
スクラブ水洗浄装置３０１，３０２における水の温度は、硬化性組成物６を注入するまでの時間やレンズ成形型１，２の熱容量を考慮して、硬化性組成物６の温度より１０℃以上高い温度に設定する。加熱した水の使用量は、レンズ成形型１，２を十分に洗浄できる程度であれば、十分にレンズ成形型１，２を加温することが可能であるが、レンズ成形型１，２の厚さによっては、洗浄に必要な量よりも多く供給することが必要になる場合がある。レンズ成形型１，２を加温することによって、温水を用いる次の乾燥工程におけるレンズ成形型１，２表面の水が速く蒸発し、乾燥時間を短縮できる利点がある。
【００８９】
乾燥装置４０１，４０２によるレンズ成形型１，２の加熱は、加熱した水でレンズ成形型の表面の異物、汚れ、研磨剤残りを洗い流すような水量を供給すれば、通常の温度と水量でレンズ成形型１，２を十分に加温することが可能であるが、水洗浄装置３０１，３０２で加熱した水を使用しない場合や、硬化性組成物６を注入するまでの時間が長い場合は、通常より多く水を供給することが必要になる場合がある。
【００９０】
なお、硬化性組成物６の粘度が高いと、凸レンズのように外周の厚さが極端に薄いレンズ成形型組立体５のキャビティ４内では、注入時に流路が乱れ、未充填状態で硬化性組成物が溢れ出す現象が生じる。その結果、未充填不良となり、硬化性組成物の再充填が必要となるため、手直し工数が増加する要因となる。硬化性組成物を加温することにより、硬化性組成物の粘度を低下させ、未充填の問題が無くなり、手直しロスがなくなるという利点がある。
【００９１】
（実施例３）
スクラブ水洗浄装置３０１，３０２と乾燥装置４０１，４０２の両方に温純水供給ユニットから同じ温度に加熱した水を供給し、レンズ成形型１，２を加熱した。温純水供給ユニットの設定温度を６０℃、５５℃、５０℃、４５℃、４０℃、３５℃、３０℃、未設定（常温２４℃）とし、清浄化後のレンズ成形型１，２と硬化性組成物の温度差に対する内部歪みの発生率を調査した。硬化性組成物の充填時の温度は、凸レンズのように外周の厚さが極端に薄いものであっても、注入時に流路が乱れることによって生じる未充填不良が発生しない温度である３５℃で行った。結果を表１に示す。
【００９２】
【表１】
2004216867.tif 000003
【００９３】
表１の結果より、レンズ成形型の温度と硬化性組成物の温度差が１０℃未満、好ましくは５℃未満とすることにより、内部歪みの発生率を１００％から０％に近づけることができる。
【００９４】
上記説明では、凹型の凸面成形面と凸型の凹面成形面を洗浄していたが、硬化性組成物の硬化に紫外線を用いる場合は、成形型の光透過性を完全にするために、成形型非成形面の清浄化も行う場合がある。
【産業上の利用可能性】
【００９５】
本発明のスクラブ洗浄方法、スクラブ洗浄装置、レンズ成形型乾燥方法、レンズ成形型乾燥装置及びプラスチックレンズの製造方法は、プラスチックレンズを注型重合成形により製造する際に利用される技術である。
【図面の簡単な説明】
【００９６】
【図１】プラスチックレンズの注型重合成形の工程を示すフローチャートである。
【図２】（ａ）は凹型と凸型のレンズ成形型を示す側面図であり、（ｂ）はこれらの凹型と凸型を粘着テープを用いて組み立てたレンズ成形型組立体を示す斜視図である。
【図３】レンズ成形型組立体に硬化性組成物を注入する工程を説明する概念図である。
【図４】レンズ成形体洗浄装置の概要を示す平面図であり、（ａ）はレンズ成形体を搬送装置が搬送中の状態を示し、（ｂ）は洗浄中の状態を示す。
【図５】搬送装置の掴み部の構造を示す概略構成図であり、（ａ）は掴み部がレンズ成形体を掴む直前の状態を示し、（ｂ）は掴み部がレンズ成形体を掴んでいる状態を示し、それぞれ上側は側面図、下側は平面図である。
【図６】スクラブ洗浄装置の概略の構造を示す構成図である。
【図７】自己洗浄装置の概略の構造を示す構成図である。
【図８】乾燥装置の概略の構造を示す構成図である。
【図９】他の乾燥装置の概略の構造を示す構成図である。
【符号の説明】
【００９７】
１：レンズ成形型（凹型）、１１：凸面成形面、２：レンズ成形型（凸型）、２１：凹面成形面、３：粘着テープ、４：キャビティ、５：レンズ成形型組立体、６：硬化性組成物、７：注入ノズル、８：圧力容器、９：配管、１１：ヒーター、１２：ヒーター、１００：レンズ成形型洗浄装置、２０１：第１スクラブ洗浄装置、２０２：第２スクラブ洗浄装置、３０１：第１スクラブ水洗浄装置、３０２：第２スクラブ水洗浄装置、４０１：第１乾燥装置、４０２：第２乾燥装置、２１０：成形型保持装置、２２０：押し当て部、２３０：弾性研磨体、２４０：研磨体保持部、２５０：操作部、２６０：液体供給部、５００：搬送装置、４１０：乾燥空気供給部、４２０：温水供給部
【図１】
2004216867.tif 000004
【図２】
2004216867.tif 000005
【図３】
2004216867.tif 000006
【図４】
2004216867.tif 000007
【図５】
2004216867.tif 000008
【図６】
2004216867.tif 000009
【図７】
2004216867.tif 000010
【図８】
2004216867.tif 000011
【図９】
2004216867.tif 000012